(57)【要約】【課題】安価で安全性かつ施工性に優れたインターロッキングブロックを提供する。【解決手段】原料が粒径２．５〜１０ｍｍの砕石とセメントとであるから、ブロック本体１１が透水性を備えるとともに、ゴムチップから成るゴム板１２が透水性であり、しかも両者の接合面に接着剤１４が塗布されない透水領域１５が確保されるから、インターロッキングブロック１３の全体としての透水性が損なわれることがない。ブロック本体１１の上面に接着したゴム板１２により、弾力性，緩衝性が備わり安全性が確保でき、排水性が要求される公園等の公共広場や歩道等に敷設できる等の利用価値を有する。【選択図】図２
2005105642.tif 000002
【特許請求の範囲】
【請求項１】
スラッジ、砕石廃粉、ガラスカレット、下水道灰、溶融灰、石炭灰、一般廃棄物焼却灰、セルベン等の細粒廃棄物の少なくとも２種類以上を所定量配合し、さらに所定量のセメント及び多機能性固化剤を混合した混合原料を生成し、該混合原料を混練機で混練した後、加圧成形プレスの金型に供給して所定形状に加圧成形するとともに、養生設備で養生してなるブロック本体の上面に、ゴムチップから成る所定厚さのゴム板を接着したことを特徴とするインターロッキングブロック。
【請求項２】
粒径２．５〜１０ｍｍの砕石とセメントを所定量配合して混合原料を生成し、該混合原料に所定量の混練水を加えて混練機で混練した後、加圧成形プレスの金型に供給して所定形状に加圧成形するとともに、養生設備で養生してなるブロック本体の上面に、ゴムチップから成る所定厚さのゴム板を接着したことを特徴とするインターロッキングブロック。
【発明の詳細な説明】
【技術分野】
【０００１】
本発明は、安価で安全性かつ施工性に優れたインターロッキングブロックに関するものである。
【背景技術】
【０００２】
公園等の公共広場や歩道などには、廃タイヤゴム或いは廃タイヤチップをレンガ状に成形し、上面にカラーゴムチップを接着したブロックを、アスファルト舗装等の上に敷いた敷砂上に敷設して、弾力性及び透水性を確保している。
【０００３】
しかしながら、上記ブロックの縁部に押圧力が作用すると、その部分が敷砂に沈み込んで、敷設した広場や歩道等の表面が凸凹状になってしまうという施工上の問題点がある。
【０００４】
また、本発明者等は、細粒廃棄物を主原料とするブロックの乾式加圧成形方法（特開２００１−３３４５１８）を提案している。この方法によれば、安価にインターロッキングブロックを製造することができる。しかしながら、このブロックだけでは、弾力性や緩衝性が無く安全性の点で公園等の公共広場や歩道に敷設するには適さない。
【特許文献１】特開２００１−３３４５１８
【発明の開示】
【発明が解決しようとする課題】
【０００５】
解決しようとする課題は、安価で安全性かつ施工性に優れたインターロッキングブロックを提供することである。
【課題を解決するための手段】
【０００６】
本発明の請求項１に記載のインターロッキングブロックは、スラッジ、砕石廃粉、ガラスカレット、下水道灰、溶融灰、石炭灰、一般廃棄物焼却灰、セルベン等の細粒廃棄物の少なくとも２種類以上を所定量配合し、さらに所定量のセメント及び多機能性固化剤を混合した混合原料を生成し、該混合原料を混練機で混練した後、加圧成形プレスの金型に供給して所定形状に加圧成形するとともに、養生設備で養生してなるブロック本体の上面に、ゴムチップから成る所定厚さのゴム板を接着したことを特徴とする。
【０００７】
また、請求項２に記載のインタロッキングブロックは、粒径２．５〜１０ｍｍの砕石とセメントを所定量配合して混合原料を生成し、該混合原料に所定量の混練水を加えて混練機で混練した後、加圧成形プレスの金型に供給して所定形状に加圧成形するとともに、養生設備で養生してなるブロック本体の上面に、ゴムチップから成る所定厚さのゴム板を接着したことを特徴とする。
【発明の効果】
【０００８】
請求項１に記載のインターロッキングブロックによれば、ブロック本体の上面にゴムチップから成る所定厚さのゴム板を接着したものであるから、縁部に押圧力が作用してもブロック相互のインターロック作用により、敷砂に沈み込んでしまうことがなく、敷設した広場や歩道等の表面が凸凹状になってしまうという施工上の問題点を解決することができる。細粒廃棄物を主原料とし乾式プレス成形により安価に製造できるとともに、上面に接着したゴム板により、弾力性，緩衝性が備わり安全性が確保できる。
【０００９】
また、請求項２に記載のインターロッキングブロックによれば、ブロック本体の主原料が粒径２．５〜１０ｍｍの砕石であり、セメントがバインダーとなって該砕石どうしを結合させるもので、加圧成形したブロックが透水性を備える。ゴムチップから形成したゴム板が透水性を備えるから、両者の接合面に接着剤が塗布されない透水領域を確保することにより、インターロッキングブロック全体としての透水性が損なわれることがない。上面に接着したゴム板により、弾力性，緩衝性が備わり安全性が確保でき、排水性が要求される公園等の公共広場や歩道等に敷設できる等の利用価値を有する。
【発明を実施するための最良の形態】
【００１０】
安価で安全性かつ施工性に優れたインターロッキングブロックを提供するという目的を、細粒廃棄物を主原料とし乾式プレス成形により製造したブロックとゴム板を接着することにより実現した。また、インターロッキングブロックの透水性体を損なわないようにブロック本体とゴム板を接着した。
【実施例１】
【００１１】
本発明の実施例１について以下に説明する。スラッジ、砕石廃粉、ガラスカレット、下水道灰、溶融灰、石炭灰、一般廃棄物焼却灰、セルベン等の細粒廃棄物の中から少なくとも２種類以上を配合して原料とする。配合の１例として、本実施例の場合、スラッジ３５重量％、砕石廃粉４５重量％、石炭灰５重量％、セメント１５重量％とする。この原料は、混練機により混練する。この場合、混練機の改良によりスラッジを十分に解砕混合することが可能となり、スラッジに含まれる水分を混練水として利用できる。
【００１２】
そして、上記原料に多機能性固化剤を添加する。この多機能固化剤は、早期固化反応と長期固化反応に連続性を有し、有害物質をオクルードしつつ急激な発熱反応を抑制し、被固化体であるブロックの極端な膨張或いは収縮を生じさせない。多機能性固化剤を添加して十分攪拌した原料は、油圧プレス機の金型に供給されて、加圧成形されて所定形状（１９８×９８×６０ｍｍ）のブロック体が形成される。続いて、養生処理を実施する養生炉へ搬入される。養生炉では、多機能固化剤により、水和反応が促進されセメントと細粒廃棄物が強固に結合するとともに、多機能固化剤の早期固化反応と長期固化反応により、ブロックが強固に固化する。養生処理後は自然乾燥して、ブロック本体１が形成される。
【００１３】
図１に示すように上記ブロック本体１の上面に、ゴムチップから成る所定厚さのゴム板２を接着してインターロッキングブロック３が形成される。ブロック本体１の上面にゴムチップから成る所定厚さのゴム板２を接着したものであるから、縁部に押圧力が作用してもブロック相互のインターロック作用により、敷砂に沈み込んでしまうことがなく、敷設した広場や歩道等の表面が凸凹状になってしまうという施工上の問題点を解決することができる。そして、細粒廃棄物を主原料とし乾式プレス成形により安価に製造できるとともに、上面に接着したゴム板２により、弾力性，緩衝性が備わり安全性が確保できる。
【実施例２】
【００１４】
実施例２のインターロッキングブロック１３のブロック本体１１は、粒径２．５〜１０ｍｍの砕石８７〜５０重量％とセメント１０〜３０重量％を配合して混合原料を生成し、該混合原料に３〜２０重量％の混練水を加えて混練機で混練する。尚、上記砕石には、砕石とガラス屑の比率が１０〜６：０〜４となるようにガラス屑を混合する場合もある。そして、加圧成形プレスの金型に供給して所定形状に加圧成形するとともに、養生設備で養生して製造したものである。そして、インターロッキングブロック１３は、ブロック本体１１とゴムチップから成るゴム板１２との接合面に、図２に示すように接着剤１４が塗布されない透水領域１５を確保して、両者を接着したものである。
【００１５】
上記第２実施例のインターロッキングブロック１３は、主原料が粒径２．５〜１０ｍｍの砕石であり、セメントがバインダーとなって該砕石どうしを結合させるもので、ブロック本体１１が透水性を備えるとともに、ゴムチップから成るゴム板１２も透水性であり、しかも両者の接合面に接着剤１４が塗布されない透水領域１５が確保されるから、インターロッキングブロック１３の全体としての透水性が損なわれることがない。因みに本実施例のインターロッキングブロック１３の透水係数は、２．８×１０−２ｃｍ／ｓｅｃであった。
【００１６】
そして、上記インターロッキングブロック１３は、ブロック本体１１の上面に接着したゴム板１２により、弾力性，緩衝性が備わり安全性が確保でき、排水性が要求される公園等の公共広場や歩道等に敷設できる等の利用価値を有する。
尚、ブロック本体及びゴム板の平面形状及び寸法等は、各実施例に示した長方形及び数値に限定されるものではない。
【図面の簡単な説明】
【００１７】
【図１】実施例１に係るインターロッキングブロックの斜視図である。
【図２】実施例２に係るインターロッキングブロックの斜視図である。
【符号の説明】
【００１８】
１、１１...ブロック本体
２、１２...ゴム板
３、１３...インターロックキングブロック
１４...接着剤
１５...透水領域
【図１】
2005105642.tif 000003
【図２】
2005105642.tif 000004